(57)【特許請求の範囲】
【請求項１】
芳香族ポリアミド繊維４５〜６０重量％、ポリエステル繊維２０〜３０重量％、及びモダクリル繊維２０〜３５重量％の混紡糸からなり、限界酸素指数ＬＯＩが２８以上である防炎性布帛。
【請求項２】
前記混紡糸が芳香族ポリアミド繊維４５〜５０重量％、ポリエステル繊維２０〜２５重量％、及びモダクリル繊維３０〜３５重量％からなる請求項１に記載の防炎性布帛。
【請求項３】
前記混紡糸が芳香族ポリアミド繊維５０重量％、ポリエステル繊維２０重量％、及びモダクリル繊維３０重量％からなる請求項１または２に記載の防炎性布帛。
【請求項４】
前記芳香族ポリアミド繊維がメタ系アラミド繊維である請求項１、２または３に記載の防炎性布帛。
【請求項５】
前記ポリエステル繊維が、難燃剤を添加していない請求項１、２、３または４に記載の防炎性布帛。
【発明の詳細な説明】
【０００１】
【発明の属する技術分野】
本発明は、防炎性布帛に関し、更に詳しくは、優れた防炎性と共に、優れたプリーツ性と柔軟性とを備えた防炎性布帛に関する。
【０００２】
【従来の技術】
火炎に曝される可能性のある作業に従事する消防士や電力・ガス会社等の作業者が着用する作業服には、従来、耐熱性や防炎性が他の繊維に比べて優れた芳香族ポリアミド繊維が広く用いられている。しかし、芳香族ポリアミド繊維は、プリーツ性がないため、最近では芳香族ポリアミド繊維にポリエステル繊維を混紡することにより、防炎性と共に、プリーツ性を備えるようにした技術の提案がある。しかしながら、ポリエステル繊維の混紡によって防炎性のレベルは全体的に低下し、望ましいプリーツ性を確保しようとすると、ＪＩＳ−Ｋ−７２０１に規定の限界酸素指数を２８以上のレベルにすることは難しく、後加工による防炎剤処理を行わなければならなくなってしまう。
【０００３】
しかし、このような後加工は製造コストを上昇させるだけでなく、布帛が硬くなって着心地を悪くするという問題があった。
【０００４】
【発明が解決しようとする課題】
本発明の目的は、優れた防炎性とプリーツ性とを確保しながら、風合の柔軟性をも確保することができる防炎性布帛を提供することにある。
【０００５】
【課題を解決するための手段】
上記目的を達成する本発明の防炎性布帛は、芳香族ポリアミド繊維４５〜６０重量％、ポリエステル繊維２０〜３０重量％、及びモダクリル繊維２０〜３５重量％の混紡糸からなり、限界酸素指数ＬＯＩが２８以上であることを特徴とする。
【０００６】
このように所定量の芳香族ポリアミド繊維とポリエステル繊維とに加えて、モダクリル繊維を混紡したことにより、ポリエステル繊維の混紡に伴う防炎性の低下を抑制し、後加工の防炎処理を施すことなくＬＯＩを２８以上にすることができ、かつプリーツ性と柔軟性とを確保することができる。
【０００７】
【発明の実施の形態】
本発明の防炎性布帛は、芳香族ポリアミド繊維とポリエステル繊維とモダクリル繊維の３種類の繊維からなる混紡糸から製織または製編されている。３種の繊維は短繊維にして相互に均等分散した混紡糸になっていることが望ましい。
【０００８】
本発明に使用する芳香族ポリアミド繊維は、メタ系アラミド繊維及びパラ系アラミド繊維のいずれでもよいが、好ましくはメタ系アラミド繊維を使用するのがよい。メタ系アラミド繊維はパラ系アラミド繊維に比べて染色性に優れているので、作業服とした場合に種々の色を選択できるようになる。これらのアラミド繊維の具体例としては、例えば、ポリメタ（或いはパラ）フェニレンイソフタルアミド繊維や、ポリメタ（或いはパラ）フェニレンイソフタルアミドに芳香族ポリアミドを混合したポリマーからなる繊維等を挙げることができる。
【０００９】
芳香族ポリアミド繊維の紡績糸全体に占める混紡率は４５〜６０重量％でなければならない。芳香族ポリアミド繊維は、本発明において防炎性の基礎となる繊維であるので、４５重量％よりも少なくては、目的とする防炎性は得られなくなる。しかし、６０重量％よりも多くなると、他のポリエステル繊維やモダクリル繊維の混合量が制限されるため、目的とするプリーツ性や柔軟性が得られなくなる。
【００１０】
ポリエステル繊維としては、衣料用に使用されている一般的なものがいずれも使用可能であり、例えば、ポリエチレンテレフタレート繊維、ポリブチレンテレフタレート繊維、ポリナフチレンテレフタレート繊維等を好ましく使用することができる。このポリエステル繊維は難燃剤を添加した難燃性ポリエステル繊維であっても、難燃剤が添加されていない通常のポリエステル繊維のいずれであってもよいが、好ましくは後者の難燃剤無添加のものがよい。難燃性ポリエステル繊維は、難燃剤の添加によって融点の低下があることから、他繊維との混紡糸にした場合に通常のポリエステル繊維を混紡した場合よりも防炎性がやや劣ったものになる。
【００１１】
ポリエステル繊維の混紡率は２０〜３０重量％である。ポリエステル繊維の混紡率が２０重量％よりも少なくなると、プリーツ性が不十分になる。また、３０重量％よりも多くなると、たとえ芳香族ポリアミド繊維とモダクリル繊維との混紡率を種々変化させても、限界酸素指数ＬＯＩを２８以上にすることは困難になる。
【００１２】
本発明において、モダクリル繊維は、アクリロニトリル３５重量％以上８５重量％未満に、塩化ビニリデンまたは塩化ビニル等を共重合したアクリル系繊維であって、高い難燃性を有している。このような高い難燃性を有するため、芳香族ポリアミド繊維にポリエステル繊維を混紡した場合にも、防炎性を大幅に低下させることはなく、ＬＯＩを２８以上に維持できるように作用する。このモダクリル繊維は、好ましくは、ビニルベンゼンスルホン酸、アリルスルホン酸等のアニオン性コモノマーやビニルピリジン、メチルビニルピリジン等のカチオン性コモノマー等のイオン性コモノマーを共重合したものがよい。
【００１３】
モダクリル繊維の混紡率は２０〜３５重量％である。モダクリル繊維の混紡率が２０重量％よりも少ないと、芳香族ポリアミド繊維とポリエステル繊維との混紡で、その混紡率を種々変化させても、限界酸素指数ＬＯＩを２８以上にすることは困難になる。また、３５重量％を越えるほどに多くしても、同様にＬＯＩを２８以上にすることが困難になる。
【００１４】
【実施例】
実施例１
表１に示す芳香族ポリアミド繊維（Ａ）、ポリエステル繊維（Ｂ）、難燃性ポリエステル繊維（Ｃ）、モダクリル繊維（Ｄ）の４種類の繊維から３種類を選択し、その混紡率を表２のように変えた紡績糸を作り、これを綾織に製織した本発明布帛１〜６及び比較布帛１と、芳香族ポリアミド繊維（Ａ）とポリエステル繊維（Ｂ）との２種類の混紡率を表２のようにした混紡糸から製織（綾織）した従来布帛１とをそれぞれ用意した。
【００１５】
これら各試験布帛について、それぞれJIS K7201 ＬＯＩ測定法により難燃性を測定したところ、表２に示す結果を得た。
【００１６】
【表１】
0004114995.tif 000002
【００１７】
【表２】
0004114995.tif 000003
【００１８】
表２の本結果から、芳香族ポリアミド繊維を４５〜６０重量％、ポリエステル繊維を２０〜３０重量％、モダクリル繊維を２０〜３５重量％の範囲にした本発明布帛１〜６は、ＬＯＩ値をいずれも３０以上にすることができることが判る。
【００１９】
実施例２
実施例１で用いた本発明布帛２と従来布帛１を各３枚用意し、それらについて、以下に示す測定条件により、プリーツ性を測定したところ、表３に示す結果を得た。
プリーツ性
各試験布帛をプレス温度１５０℃、蒸気圧５ｋｇｆ／ｃｍ２の条件下で、３０秒間プレスして折り目を付けた後、バキューム処理を３０秒間行って冷却し、プリーツをつける。
【００２０】
次いで、JIS L-0217の103 法により洗濯した洗濯３回後の布帛、洗濯１０回後の布帛、及び原布の各試験布帛を０．２％の非イオン系浸透剤を含む７０℃の熱水中に３０分間浸漬した後乾燥させ、折り目を開いた状態にして３０秒間蒸気を当てる。この時の折り目の残り具合を目視により以下に示す５階級で評価した。３級以上を合格とする。
【００２１】
５級−浸漬前の折り目が全く同一の状態でついている。
４級−折り目の山が低くなっている。
３級−折り目の山が消え、線のみが残っている。
２級−僅かに折り目の線が残っている。
１級−折り目が完全に消失している。
【００２２】
【表３】
0004114995.tif 000004
【００２３】
表３から、本発明の布帛は、洗濯１０回後でも従来布帛１と変わらない良好なプリーツ性を示していることが判る。
【００２４】
実施例３
実施例１で製作した従来布帛１を後加工で防炎加工することにより、ＬＯＩ値を本発明布帛２と同レベルの３０．７とした。
この防炎加工後の従来布帛１’と本発明布帛２とをそれぞれ下記試験法により柔軟性を測定したところ、表４の結果を得た。
【００２５】
柔軟性
JIS-L-1096剛軟性 A法により実施した。試験片が移動した長さで示され、数値が小さいほど柔らかい。
【００２６】
【表４】
0004114995.tif 000005
【００２７】
表４から、本発明の布帛は、高い柔軟性を示すことが判る。
【００２８】
【発明の効果】
上述したように本発明の防炎性布帛は、芳香族ポリアミド繊維４５〜６０重量％、ポリエステル繊維２０〜３０重量％、及びモダクリル繊維２０〜３５重量％の混紡糸から構成したことにより、防炎指数ＬＯＩ値２８以上で、プリーツ性を確保しながら、高い柔軟性を備えたものにすることができる。